(57)【特許請求の範囲】
【請求項１】
細孔を有するメソポーラスシリカと、該メソポーラスシリカにおける上記細孔に担持してなる活性酸素発生触媒とからなり、該活性酸素発生触媒は、可視光線で励起する性質を有する一般式（１）の骨格で表されるポルフィリン金属錯体であり、
上記一般式（１）中のＭが、マグネシウムイオンであり、
上記ポルフィリン金属錯体の担持量は、上記メソポーラスシリカ１００ｗｔ％に対して、５〜１０ｗｔ％であることを特徴とする光消臭性多孔体。
【化１】
0004814555.tif 000005
【請求項２】
請求項１において、上記メソポーラスシリカにおける上記細孔の孔径は、１．０〜６．０ｎｍであることを特徴とする光消臭性多孔体。
【請求項３】
細孔を有するメソポーラスシリカと、該メソポーラスシリカにおける上記細孔に担持してなる活性酸素発生触媒とからなる光消臭性多孔体を、吸着体に多数配置してなり、上記活性酸素発生触媒は、可視光線で励起する性質を有する一般式（１）の骨格で表されるポルフィリン金属錯体であり、
上記一般式（１）中のＭが、マグネシウムイオンであり、
上記ポルフィリン金属錯体の担持量は、上記メソポーラスシリカ１００ｗｔ％に対して、５〜１０ｗｔ％であることを特徴とする空気清浄器。
【化２】
0004814555.tif 000006
【請求項４】
請求項３において、上記吸着体は、容器内に配置してあり、該容器の少なくとも一部の壁面は、無色透明体によって形成してあり、
該無色透明体は、波長が３５０ｎｍ以下の紫外線を透過させない一方、波長が４００〜９００ｎｍの可視光線を透過させるガラス又は樹脂からなることを特徴とする空気清浄器。
【請求項５】
請求項４において、上記容器には、該容器内に空気を吸入するための吸入口と、当該容器内の空気を排気する排気口とが形成してあり、上記吸入口には、フィルターが配設してあり、
上記容器内に配置した上記吸着体と、上記吸入口との間には、該吸入口から上記容器内に空気を吸入するための吸入ファンが配設してあることを特徴とする空気清浄器。
【請求項６】
請求項３〜５のいずれか一項において、上記メソポーラスシリカにおける上記細孔の孔径は、１．０〜６．０ｎｍであることを特徴とする空気清浄器。
【発明の詳細な説明】
【技術分野】
【０００１】
本発明は、メソポーラスシリカに活性酸素発生触媒を担持させてなる光消臭性多孔体及びこれを用いた空気清浄器に関する。
【背景技術】
【０００２】
脱臭又は消臭を行う消臭剤としては、例えば、特許文献１に開示された消臭性多孔体がある。この消臭性多孔体は、多数の細孔を有するメソポーラスシリカと、このメソポーラスシリカにおける多数の細孔に担持されたメタロポルフィリンとによって形成されている。そして、この消臭性多孔体によれば、悪臭成分の分解性能に優れ、十分な消臭効果を得ることができる。
【０００３】
しかしながら、消臭性多孔体を使用する用途は、紫外線を含めた太陽光線が必ずしも照射されるとは限らない。すなわち、消臭性多孔体を車両等に使用する場合において、この車両等に使用する窓ガラスには、紫外線をできるだけ透過させないＵＶカットガラスが使用されていることが多い。そのため、このような太陽光線における紫外線が照射されない環境下においても、消臭効果を発揮することができる消臭剤の開発が望まれている。
【０００４】
また、臭気物質を分解して脱臭又は消臭を行う空気清浄機としては、例えば、特許文献２に開示されたものがある。この特許文献２に開示された空気調和機は、二酸化チタンを用いた光触媒フィルタと、紫外線ランプとしての平面殺菌ランプとを用いて構成されている。そして、平面殺菌ランプによって光触媒フィルタにおける光触媒に紫外線を照射することにより、この光触媒を活性化させ、光触媒フィルタに吸着された臭気成分を酸化分解している。
【０００５】
また、例えば、特許文献３に開示された空気清浄機は、酸化チタン等の光触媒作用を有する光触媒をメッシュ状の基材の表面に担持させてなる光触媒フィルタと、この光触媒フィルタに紫外線を照射する紫外線ランプとからなる脱臭手段と、空気中の酸素を用いてオゾンを発生させるオゾン発生手段とを用いて構成されている。
そして、脱臭手段とオゾン発生手段とを組み合わせたことにより、オゾン発生手段で発生させたオゾンによって室内の臭気成分を分解すると共に、臭気成分が分解されたときに発生する酸性物質をも確実に分解している。
【０００６】
しかしながら、上記特許文献２、３においては、いずれも紫外線ランプを用いており、特許文献３においては、さらにオゾン発生手段も用いている。そのため、装置の構成が複雑である。また、紫外線ランプ等は、ノイズを発生させる要因になり、例えば、車両内に空気清浄機又は消臭剤を配置する場合には、カーラジオ等に悪影響を与えるおそれがある。そのため、紫外線を用いることなく、かつ簡単な構成により、消臭効果を発揮することができる空気清浄機の開発が望まれている。
【０００７】
【特許文献１】特開２００１−１９０６４９号公報
【特許文献２】特開２００４−３６９２２号公報
【特許文献３】特開２００４−２８４３３号公報
【発明の開示】
【発明が解決しようとする課題】
【０００８】
本発明は、かかる従来の問題点に鑑みてなされたもので、紫外線が届かない環境下においても消臭効果を発揮することができる光消臭性多孔体及びこれを用いた空気清浄器を提供しようとするものである。
【課題を解決するための手段】
【０００９】
第１の発明は、細孔を有するメソポーラスシリカと、該メソポーラスシリカにおける上記細孔に担持してなる活性酸素発生触媒とからなり、該活性酸素発生触媒は、可視光線で励起する性質を有する一般式（１）の骨格で表されるポルフィリン金属錯体であり、
上記一般式（１）中のＭが、マグネシウムイオンであり、
上記ポルフィリン金属錯体の担持量は、上記メソポーラスシリカ１００ｗｔ％に対して、５〜１０ｗｔ％であることを特徴とする光消臭性多孔体にある（請求項１）。
【化３】
0004814555.tif 000002
【００１０】
本発明の光消臭性多孔体は、メソポーラスシリカに活性酸素発生触媒を担持してなるものであり、この活性酸素発生触媒は、可視光線で励起する性質を有している。そのため、この光消臭性多孔体は、紫外線が届かない環境下においても、可視光線が照射されることにより、活性酸素発生触媒を活性化させて、消臭効果を発揮することができる。
そのため、この光消臭性多孔体は、窓ガラスにＵＶカットガラスを用いた車両又は部屋等に配置して使用する場合において、紫外線がＵＶカットガラスによってカットされたとしても、当該光消臭性多孔体に可視光線が照射されることにより、消臭効果を発揮することができる。
【００１１】
それ故、上記光消臭性多孔体によれば、紫外線が届かない環境下においても、消臭効果を発揮することができる。
【００１２】
第２の発明は、細孔を有するメソポーラスシリカと、該メソポーラスシリカにおける上記細孔に担持してなる活性酸素発生触媒とからなる光消臭性多孔体を、吸着体に多数配置してなり、上記活性酸素発生触媒は、可視光線で励起する性質を有する一般式（１）の骨格で表されるポルフィリン金属錯体であり、
上記一般式（１）中のＭが、マグネシウムイオンであり、
上記ポルフィリン金属錯体の担持量は、上記メソポーラスシリカ１００ｗｔ％に対して、５〜１０ｗｔ％であることを特徴とする空気清浄器にある（請求項３）。
【化４】
0004814555.tif 000003
【００１３】
本発明の空気清浄器は、上記可視光線で励起する性質を有する活性酸素発生触媒をメソポーラスシリカに担持してなる光消臭性多孔体を、吸着体に多数配置してなる。
そのため、この空気清浄器は、紫外線が届かない環境下においても、可視光線が照射されることにより、活性酸素発生触媒を活性化させて、消臭効果を発揮することができる。
そのため、この空気清浄器は、窓ガラスにＵＶカットガラスを用いた車両又は部屋等に配置して使用する場合において、紫外線がＵＶカットガラスによってカットされたとしても、当該空気清浄器に可視光線が照射されることにより、消臭効果を発揮することができる。
【００１４】
また、上記空気清浄器は、可視光線を用いて消臭効果を発揮することができるため、紫外線ランプ等の触媒の励起を行うための機器を用いる必要がない。そのため、空気清浄器の構成を極めて簡単にすることができる。
【００１５】
それ故、上記空気清浄器によれば、極めて簡単な機器構成により、紫外線が届かない環境下においても、消臭効果を発揮することができる。
【発明を実施するための最良の形態】
【００１６】
上述した第１、第２の発明における好ましい実施の形態につき説明する。
上記第１、第２の発明において、上記メソポーラスシリカとしては、必ずしもメソポーラスシリカ単体とする必要はなく、修飾メソポーラスシリカ（メソポーラスシリカの誘導体）とすることもできる。また、上記ポルフィリン金属錯体としては、クロロフィルａ等の種々の誘導体を用いることができる。
また、上記メソポーラスシリカは、シリカ（ＳｉＯ2）、シリケート（ＳｉＯ3）等におけるＳｉとＯとが多数繋がって、細孔（メソ孔）を多数形成してなるものとすることができ、好ましくは断面六角形状のメソ細孔を多数形成してなるものとすることができる。
また、上記第２の発明において、上記吸着体としては、例えば、多数のグラスファイバー又は合成樹脂繊維等を所定形状に成形してなるフェルト材料等を用いることができる。
【００１７】
また、上記活性酸素発生触媒は、一般式（１）の骨格で表されるポルフィリン金属錯体である。
【化５】
0004814555.tif 000004
これにより、ポルフィリン金属錯体の有する優れた活性酸素能力により、光消臭性多孔体又は空気清浄器は、一層顕著に消臭効果を発揮することができる。
【００１８】
また、上記式（１）中のＭは、マグネシウムイオンである。
これにより、マグネシウムポルフィリンの有する優れた活性酸素能力により、光消臭性多孔体又は空気清浄器は、一層顕著に消臭効果を発揮することができる。また、マグネシウムポルフィリンは、室温（例えば、１０〜３０℃）においても活性酸素能力を有しており、光消臭性多孔体又は空気清浄器は、室温においても消臭効果を発揮することができる。
【００１９】
また、上記メソポーラスシリカにおける上記細孔の孔径（細孔における平均直径）は、１．０〜６．０ｎｍであることが好ましい（請求項２、６）。
メソポーラスシリカにおける細孔の孔径が、１．０ｎｍ未満である場合には、メソポーラスシリカの細孔内に、ポルフィリン金属錯体等の活性酸素発生触媒を十分に充填させることが困難になる。一方、メソポーラスシリカにおける細孔の孔径が、６．０ｎｍを超える場合には、メソポーラスシリカの細孔内に、ポルフィリン金属錯体等の活性酸素発生触媒を安定して担持させることが困難になる。
【００２０】
また、上記活性酸素発生触媒の担持量は、上記メソポーラスシリカ１００ｗｔ％に対して、５〜１０ｗｔ％である。
これにより、メソポーラスシリカに対する活性酸素発生触媒の担持量が最適であり、光消臭性多孔体又は空気清浄器は、一層顕著に消臭効果を発揮することができる。
【００２１】
また、上記第２の発明において、上記吸着体は、容器内に配置してあり、該容器の少なくとも一部の壁面は、無色透明体によって形成してあり、該無色透明体は、波長が３５０ｎｍ以下の紫外線を透過させない一方、波長が４００〜９００ｎｍの可視光線を透過させるガラス又は樹脂からなることが好ましい（請求項４）。
この場合は、上記光消臭性多孔体を多数配置してなる吸着体を、容器内に配置して空気清浄器を構成する場合である。そして、この場合において、容器の少なくとも一部が、上記無色透明体によって形成してあることにより、容器内に配置した吸着体における光消臭性多孔体に可視光線を照射させて、消臭効果を発揮させることができる。
また、上記無色透明体は、波長が３５０ｎｍ以下の紫外線を透過させない一方、波長が６００〜７００ｎｍの可視光線を透過させるガラス又は樹脂から形成することもできる。
【００２２】
また、上記容器には、該容器内に空気を吸入するための吸入口と、当該容器内の空気を排気する排気口とが形成してあり、上記吸入口には、フィルターが配設してあり、上記容器内に配置した上記吸着体と、上記吸入口との間には、該吸入口から上記容器内に空気を吸入するための吸入ファンが配設してあることが好ましい（請求項５）。
この場合には、吸入ファンを作動させたとき、吸入口からフィルターを介して容器内に、空気清浄器の周囲に存在する空気を送り込むことができる。そして、容器内に吸入された空気を、吸着体における光消臭性多孔体と接触させることにより、当該空気の消臭を行うことができる。そして、脱臭を行った後の空気は、吸入ファンの送風力によって、排気口から容器の外部に排気することができる。
そのため、空気清浄器の周囲に存在する空気の清浄を効果的に行うことができる。
【実施例】
【００２３】
以下に、本発明の光消臭性多孔体にかかる実施例につき、図面と共に説明する。
（実施例１）
本例の光消臭性多孔体１は、図１に示すごとく、細孔２１を有するメソポーラスシリカ２と、このメソポーラスシリカ２における細孔２１に担持してなる活性酸素発生触媒としてのポルフィリン金属錯体３とからなり、このポルフィリン金属錯体３は、可視光線で励起する性質を有している。
【００２４】
以下に、本例の光消臭性多孔体１につき詳説する。
図１に、本例の光消臭性多孔体１を模式化した図を示す。
本例のメソポーラスシリカ２は、断面六角形状の細孔（メソ孔）２１を多数形成してなるものであり、Ｓｉ（ケイ素）とＯ（酸素）とが多数結合してなるものである。
本例のポルフィリン金属錯体３は、上述した一般式（１）の骨格で表されるものであり、ポルフィリン金属錯体３の単体又はその誘導体からなる。また、本例においては、上記式（１）中のＭは、マグネシウムイオン又は亜鉛イオンであり、本例のポルフィリン金属錯体３は、マグネシウムポルフィリン又は亜鉛ポルフィリンである。また、本例において用いるポルフィリン金属錯体３は、クロロフィルａである。
【００２５】
本例のメソポーラスシリカ２は、以下のようにして製造した。
すなわち、まず、乾燥水ガラスを７００℃で６時間、空気中で焼成し、ジケイ酸ソーダ（δ−Ｎａ2Ｓｉ2Ｏ5）に結晶化させた。なお、乾燥水ガラスは、ＳｉＯ2とＮａ2Ｏとを、モル比で２．０（ＳｉＯ2／Ｎａ2Ｏ＝２．０）含有するものとした。
次いで、上記結晶５０ｇを５００ｍＬの水に分散させ、３時間撹拌した。そして、この撹拌後の分散液をろ過して固形分を回収して、カネマイトを得た。
次いで、このカネマイト５０ｇを０．１Ｍドコシルトリメチルアンモニウムクロライド水溶液１０００ｍＬに分散させ、７０℃で３時間撹拌しながら加熱した。
【００２６】
次いで、この撹拌加熱を継続し、この撹拌加熱をした分散液に２Ｎの塩酸を添加して、この分散液のｐＨを８．５に下げた。
次いで、この分散液を、７０℃で３時間加熱した後、室温まで放冷した。
次いで、上記分散液をろ過して固形生成物を取り出し、この固形生成物を再び１０００ｍＬのイオン交換水に分散させ、これを撹拌した。
次いで、このろ過及び分散撹拌を５回繰り返して得られた固形生成物を風乾した。
そして、風乾して得られた試料を、窒素中４５０℃で３時間加熱した後、空気中５５０℃で６時間焼成することにより、メソポーラスシリカ２としてのシリカ系メソ多孔体（ＦＳＭという。）を得た。
また、上記方法により、孔径（細孔２１における平均直径）１．０〜６．０ｎｍの細孔２１を多数有しているＦＳＭを得た。
【００２７】
次に、以下のようにして上記シリカ系メソ多孔体（ＦＳＭ）にポルフィリン金属錯体３を担持させ、光消臭性多孔体１を製造した。
すなわち、まず、有機溶媒に所定の投入濃度でクロロフィルａ（和光純薬工業社製）を投入し、２５℃で１時間撹拌してクロロフィルａを含有する溶液を調製した。なお、このとき、溶液においてはクロロフィルａが完全に溶解していた。
次いで、この溶液０．５ｍｌに２５ｍｇのＦＳＭを懸濁させ、室温で１時間撹拌した後、１５０００ｒｐｍで１５分間遠心分離を行い、クロロフィルａをＦＳＭに吸着させてなる光消臭性多孔体としてのマグネシウムポルフィリン複合体を得た。
【００２８】
次に、本例においては、メソポーラスシリカ２に活性酸素発生触媒としてのポルフィリン金属錯体３を担持してなる光消臭性多孔体１の消臭効果を確認する試験（以下の確認試験１、２）を行った。
（消臭効果の確認試験１）
確認試験１においては、メソポーラスシリカはシリカ系メソ多孔体（ＦＳＭ）とし、ポルフィリン金属錯体はクロロフィルａとした。また、確認試験１に用いる光消臭性多孔体は、以下の試料１〜３とした。
試料１は、２．７ｎｍの孔径（細孔における平均直径）の細孔を多数有するＦＳＭが１００ｍｇに対し、クロロフィルａを２０ｍｇ担持させてなるものである。
試料２は、４．０ｎｍの孔径の細孔を多数有するＦＳＭが１００ｍｇに対し、クロロフィルａを１７ｍｇ担持させてなるものである。
試料３は、２．７ｎｍの孔径の細孔を多数有するＦＳＭが１００ｍｇに対し、クロロフィルａを７ｍｇ担持させてなるものである。
【００２９】
確認試験１においては、容積が３Ｌのテドラーバックを３つ準備し、試料１〜３をそれぞれ別々にテドラーバック内に配置した。そして、３つのテドラーバック内に、それぞれイソプロピルアルコール（ＩＰＡ）の濃度が１００ｐｐｍの窒素希釈ＩＰＡガスと、純酸素ガスとを４：１の割合で充填し、これを検査ガスとした。
【００３０】
そして、確認試験１においては、上記試料１〜３がそれぞれ入った各テドラーバックを、暗室内に９６時間放置したときのＩＰＡ（イソプロピルアルコール）濃度の減衰量を確認した。また、その後、各テドラーバックに白色蛍光灯を照射したときのＩＰＡ濃度の減衰量を確認した。
また、ＩＰＡ濃度の減衰量は、各時間において各テドラーバックから検査ガスをサンプリングし、このサンプリングガスにおけるＩＰＡの濃度をガス分析（ＧＣ／ＭＳ）を行って確認した。
なお、白色蛍光灯としては、ＦＬ１０ＥＸ−Ｎ（ナショナル製、照射強度：１．０ｍＷ／ｃｍ2）を用いた。
【００３１】
確認試験１を行った結果を、図２に示す。
同図において、横軸は、描くテドラーバック内に各試料及び検査ガスを入れてからの経過時間（Ｈ）を示し、縦軸は、ＩＰＡ（イソプロピルアルコール）濃度の減衰量（値が小さくなるほど濃度が低下したことを示す。）を示す。
同図において、試験を開始した直後には、試料３が入ったテドラーバック内のＩＰＡ濃度が約半分ぐらいまで急激に減少したのに対し、試料１、２が入った各テドラーバック内のＩＰＡ濃度は、あまり大きくは減少しなかった。
【００３２】
この試験開始直後のＩＰＡ濃度の減少は、ＦＳＭ（シリカ系メソ多孔体）自体による消臭効果であると考えられる。すなわち、試料１、２においては、ＦＳＭ１００ｍｇに対するポルフィリン金属錯体の担持量が２０ｍｇ又は１７ｍｇと多いのに対し、試料３においては、ＦＳＭ１００ｍｇに対するポルフィリン金属錯体の担持量が７ｍｇと少ない。そして、ポルフィリン金属錯体の担持量があまり多くなると、ＦＳＭにおける多数の細孔がポルフィリン金属錯体によって塞がれてしまうことにより、十分な消臭効果を発揮できないものと考えられる。
この結果より、メソポーラスシリカへのポルフィリン金属錯体（活性酸素発生触媒）の担持量は、メソポーラスシリカ１００ｗｔ％に対して、ポルフィリン金属錯体５〜１０ｗｔ％とすることが好ましいことがわかった。
【００３３】
また、暗室内に９６時間もの長時間の間、試料１〜３がそれぞれ入ったテドラーバックを放置しても、ＩＰＡ濃度はあまり減少しないことがわかった。
そして、各テドラーバックを暗室内に９６時間放置した後、上記白色蛍光灯により各テドラーバックを照射したところ、再び急激なＩＰＡ濃度の減衰が見られた。このＩＰＡ濃度の減衰は、ポルフィリン金属錯体が白色の可視光線を受けて励起し、活性化されたことにより、消臭効果を発揮ものと考えられる。
【００３４】
また、図３には、上記確認試験１において白色蛍光灯の照射を開始してから３時間経過後のサンプリングガスをガス分析（ＧＣ／ＭＳ）した結果を示す。同図において、横軸は分子量を示し、縦軸はガス濃度を示す。
上記イソプロピルアルコール（ＩＰＡ）が酸化分解されると、アセトンが生成されることが知られているが、同図において、最も大きなピークはＩＰＡの濃度を示しており、その隣の小さなピークはアセトンの濃度を示している。
同図より、テドラーバックにおいて、ＩＰＡの存在以外に、アセトンの存在が認められたことにより、上記光消臭性多孔体により、ＩＰＡが酸化分解されていることが確認できた。
【００３５】
（消臭効果の確認試験２）
次に、電子スピンドル共鳴（ＥＳＲ）測定により、光消臭性多孔体の消臭効果を確認する試験を行った。
確認試験２においては、ポルフィリン金属錯体による消臭効果の強さを示すと考えられるラジカル度の増加を、以下の試料４〜６を用いて確認した。
図４に、本確認試験２を行った結果を示す。
同図において、ライン１は、暗室内に９６時間放置したときのＦＳＭのみに対して、ＥＳＲ測定を行った結果を示す。
また、ライン２は、２．７ｎｍの孔径の細孔を多数有するＦＳＭ１００ｍｇに対し、クロロフィルａを２０ｍｇ担持させてなる光消臭性多孔体（上記試料１）を暗室内に９６時間放置したときの当該光消臭性多孔体に対して、ＥＳＲ測定を行った結果を示す。
また、ライン３は、暗室内に９６時間放置した後、約６８０ｎｍの波長を有する可視光線を５時間照射したときの上記試料１の光消臭性多孔体に対して、ＥＳＲ測定を行った結果を示す。なお、約６８０ｎｍの波長を有する可視光線は、キセノンランプによる光線を、赤外線フィルタ及び紫外線フィルタを介して照射することにより、発生させた。
【００３６】
同図において、横軸は、ＥＳＲ測定の際に変化させる磁力領域を示し、縦軸は、ラジカル度の大きさ（上下に大きく振れているほどラジカル活性が大きいことを示す。）を示す。
同図において、磁力領域が３３４ｍＴの周辺において、ライン１については、ラジカル活性が見られないが、ライン２、３については、ラジカル活性が確認できる。このラジカル活性は、ＦＳＭに対してポルフィリン金属錯体が担持されており、このポルフィリン金属錯体が励起されたことにより生じたものと考えられる。
さらに、波長６８０ｎｍの可視光線を照射した場合であるライン３のラジカル活性は、可視光線を照射していない場合であるライン２のラジカル活性よりも大きいことがわかる。そのため、ＦＳＭに対して担持させたポルフィリン金属錯体は、波長６８０ｎｍの可視光線によって大きく励起され、優れた消臭効果を発揮できることが確認できた。
【００３７】
なお、磁力領域が３３１ｍＴの近傍及び３３６ｍＴの近傍において、ライン１〜３のいずれにおいても、ほぼ同じ大きさの上下の触れが見られる。これは、ＥＳＲ測定を行う際の基準物質によるラジカル活性を示すものであり、各ラインにおいてほぼ同じ大きさの上下の触れがあることにより、測定の正確性を確認できる。
【００３８】
上記のごとく、本例の製造方法により製造した光消臭性多孔体１は、メソポーラスシリカ２に活性酸素発生触媒としてのポルフィリン金属錯体３を担持してなるものであり、このポルフィリン金属錯体３は、可視光線で励起する性質を有している。そのため、光消臭性多孔体１は、紫外線が届かない環境下においても、可視光線が照射されることにより、ポルフィリン金属錯体３を活性化させて、消臭効果を発揮することができる。
【００３９】
そのため、光消臭性多孔体１は、窓ガラスにＵＶカットガラスを用いた車両又は部屋等に配置して使用する場合において、紫外線がＵＶカットガラスによってカットされたとしても、当該光消臭性多孔体１に可視光線が照射されることにより、消臭効果を発揮することができる。
それ故、本例の光消臭性多孔体１によれば、紫外線が届かない環境下においても、消臭効果を発揮することができる。
【００４０】
上記光消臭性多孔体１による優れた消臭効果は、以下の原理により発揮されると考えられる。
すなわち、ポルフィリン金属錯体３に可視光線が照射されると、空気中の酸素が酸素イオン（Ｏ2−）となり、これが空気中の水（Ｈ2Ｏ）と反応して、過酸化水素（Ｈ2Ｏ2）が生成される。そして、この過酸化水素の発生により、光消臭性多孔体１は消臭効果を発揮できると考える。
また、上記過酸化水素は、鉄分、銅等を触媒として、ヒドロキシラジカル（・ＯＨ）と水酸化イオン（ＯＨ−）とに分解させることができる。このとき発生するヒドロキシラジカルは、強い酸化能力を有しており、悪臭成分を酸化分解することにより、強い消臭効果を発揮できると考える。
また、強い消臭効果を発揮できるポルフィリン金属錯体３には、波長が６８０ｎｍの可視光線によって励起されるものと、波長が７００ｎｍの可視光線によって励起されるものとがある。
【００４１】
（実施例２）
本例は、上記実施例１に示した光消臭性多孔体１を用いて、空気清浄器４を構成した例である。
本例の空気清浄器４は、図５に示すごとく、上記メソポーラスシリカ２にポルフィリン金属錯体３を担持してなる光消臭性多孔体１を多数吸着させた吸着体６１を、容器５内に配置してなる。
本例の吸着体６１は、合成樹脂繊維を所定形状に成形してなるものである。また、本例の容器５は、その一部の壁面が、無色透明体としての可視光線透過ガラス５１によって形成されており、この可視光線透過ガラス５１は、波長が３５０ｎｍ以下の紫外線を透過させない一方、波長が４００〜９００ｎｍの可視光線を透過させる材質によって形成されている。
【００４２】
また、容器５には、この容器５内に空気を吸入するための吸入口５２と、当該容器５内の空気を排気する排気口５３とが形成されている。また、吸入口５２には、容器５内への微細な粉塵の侵入を防ぐための除塵フィルター６２１及び静電フィルター６２２が配設されている。
また、容器５内に配置した吸着体６１と吸入口５２との間には、吸入口５２から容器５内に空気を吸入するための吸入ファン６３が配設されている。
【００４３】
本例の空気清浄器４は、太陽光線が照射される場所に配置して使用し、容器５の一部の側壁を形成する可視光線透過ガラス５１から、光消臭性多孔体１を多数吸着してなる吸着体６１に可視光線が照射される。
そして、当該空気清浄器４を使用する際には、吸入ファン６３を回転させ、吸入口５２から除塵フィルター６２１及び静電フィルター６２２を介して容器５内に、空気清浄器４の周囲に存在する空気が送り込まれる。このとき、容器５内に吸入された空気は、吸着体６１における光消臭性多孔体１と接触した後、吸入ファン６３の送風力によって、排気口５３から容器５の外部に排気される。
【００４４】
そのため、空気清浄器４の周囲に存在する空気の中に含まれる悪臭成分は、吸着体６１における光消臭性多孔体１と接触することにより酸化分解され、当該空気清浄器４によってその周囲に存在する空気の消臭又は脱臭を行うことができる。これにより、空気清浄器４の周囲に存在する空気の清浄を効果的に行うことができる。
また、空気清浄器４は、可視光線を用いて消臭効果を発揮することができるため、紫外線ランプ等の触媒の励起を行うための機器を用いる必要がない。そのため、空気清浄器４の構成を極めて簡単にすることができる。
【００４５】
それ故、上記空気清浄器４によれば、極めて簡単な機器構成により、紫外線が届かない環境下においても、消臭効果を発揮することができる。
本例においても、その他は上記実施例１と同様であり、上記実施例１と同様の作用効果を得ることができる。
【００４６】
また、本例の空気清浄器４は、図６に示すごとく、窓ガラス７２にＵＶカットガラスを用いた車両７における室内７１に配置して使用することができる。そして、この空気清浄器４においては、太陽光線における紫外線が照射されなくても、ＵＶカットガラス及び当該空気清浄器４の容器における可視光線透過ガラスを通過して、光消臭性多孔体に可視光線が照射されることにより、空気清浄器４は、消臭効果を発揮することができる。
なお、図６において、空気清浄器４は、例えば、車両７の室内７１のフロントガラスの近傍、リアガラスの近傍、フードパネルの近傍等に配置することができることを示している。
【図面の簡単な説明】
【００４７】
【図１】実施例１における、光消臭性多孔体を模式的に示す斜視説明図。
【図２】実施例１における、横軸に検査ガスを入れてからの経過時間（Ｈ）、縦軸にＩＰＡ濃度の減衰量をとって、確認試験１を行った結果を示すグラフ。
【図３】実施例１における、横軸に分子量、縦軸にガス濃度をとって、サンプリングガスのガス分析を行った結果を示すグラフ。
【図４】実施例１における、横軸に磁力領域、縦軸にラジカル度をとって、確認試験２を行った結果を示すグラフ。
【図５】実施例２における、空気清浄器を模式的に示す断面説明図。
【図６】実施例２における、空気清浄器を車両の室内に配置した状態を示す説明図。
【符号の説明】
【００４８】
１  光消臭性多孔体
２  メソポーラスシリカ
２１  細孔
３  ポルフィリン金属錯体
４  空気清浄器
５  容器
５１  可視光線透過ガラス
６１  吸着体
６３  吸入ファン
【図１】
0004814555.tif 000007
【図２】
0004814555.tif 000008
【図３】
0004814555.tif 000009
【図４】
0004814555.tif 000010
【図５】
0004814555.tif 000011
【図６】
0004814555.tif 000012